(57)【特許請求の範囲】
【請求項１】
金属酸化物ナノ粒子（Ａ）が３０重量％以上７０重量％以下、
フェノキシベンジル（メタ）アクリレート類（Ｂ）が３０重量％以上６０重量％以下及び
（ポリ）アルキレングリコール構造を有する二官能（メタ）アクリレート（Ｃ）が１重量％以上３０重量％以下で含有された活性エネルギー線硬化型樹脂組成物であって、
前記（ポリ）アルキレングリコール構造を有する二官能（メタ）アクリレート（Ｃ）のアルキレングリコールの付加モル数が１０以上であり、
硬化後の屈折率が１．６２以上であることを特徴とする活性エネルギー線硬化型樹脂組成物。
【請求項２】
前記金属酸化物ナノ粒子（Ａ）が酸化ジルコニウムを主成分とするナノ粒子である請求項１に記載の活性エネルギー線硬化型樹脂組成物。
【請求項３】
前記ポリアルキレングリコール構造を有する二官能（メタ）アクリレート（Ｃ）がポリエチレングリコールジ（メタ）アクリレート又はエトキシ変性ビスフェノールＡジ（メタ）アクリレートである請求項１又は２に記載の活性エネルギー線硬化型樹脂組成物。
【請求項４】
前記活性エネルギー線硬化型樹脂組成物の２５℃における粘度が２０００ｍＰａ・ｓ以下である請求項１〜３のいずれか１つに記載の活性エネルギー線硬化型樹脂組成物。
【請求項５】
前記活性エネルギー線硬化型樹脂組成物の硬化物のガラス転移温度（Ｔｇ）が１２．４℃以下である請求項１〜４のいずれか１つに記載の活性エネルギー線硬化型樹脂組成物。
【請求項６】
請求項１〜５のいずれか１つに記載の活性エネルギー線硬化型樹脂組成物の硬化物。
【請求項７】
請求項６記載の硬化物からなるレンズシート。
【発明の詳細な説明】
【技術分野】
【０００１】
本発明は、活性エネルギー線硬化型樹脂組成物、その硬化物及びレンズシートに関する。
【背景技術】
【０００２】
プラスチックは、加工性、透明性などに加えて種々の特性を備えており、軽量で安価であるなど多くの利点を有していることから、従来から、光学材料として用いられている。
例えば、液晶ディスプレイにおいて積層して使用されるレンズシートは、画像の高精細化及び最終製品の薄型化等に伴い、屈折率の高い材料が望まれている。このために、高屈折率の樹脂を使用し、有機又は無機の高屈折率微粒子を添加する方法が提案されている（特許文献１、２）。
その一方、屈折率の高い材料は高粘度化の問題があり、高屈折率微粒子は凝集又は沈降等の問題があるとともに、樹脂硬化物の柔軟性を低下させ、傷が付きやすくなることがある。
従って、その光学用途に応じた高屈折率、他の部材を損傷しない柔軟性、種々の加工に対応し得る取り扱い性等の特性バランスが図られた樹脂組成物が強く求められている。
【先行技術文献】
【特許文献】
【０００３】
【特許文献１】特開２０１３−２４９４３９号公報
【特許文献２】特開２０１２−２１９２０５号公報
【発明の概要】
【発明が解決しようとする課題】
【０００４】
本発明は、上記課題を解決するためになされたものであって、光学用途に用いられる光学シート等に必要とされる種々の特性のバランスが図られた活性エネルギー線硬化型樹脂組成物及び硬化物を提供することを目的とする。
【課題を解決するための手段】
【０００５】
本願における活性エネルギー線硬化型樹脂組成物は、
金属酸化物ナノ粒子（Ａ）、
フェノキシベンジル（メタ）アクリレート類（Ｂ）及び
（ポリ）アルキレングリコール構造を有する二官能（メタ）アクリレート（Ｃ）を含有することを特徴とする。
このような活性エネルギー線硬化型樹脂組成物では、さらに、以下の１以上を備えることが好ましい。
前記金属酸化物ナノ粒子（Ａ）が２０重量％以上７０重量％以下であり、
前記フェノキシベンジル（メタ）アクリレート類（Ｂ）が５重量％以上６０重量％以下であり、
前記（ポリ）アルキレングリコール構造を有する二官能（メタ）アクリレート（Ｃ）が１重量％以上３０重量％以下である、
前記金属酸化物ナノ粒子（Ａ）が酸化ジルコニウムを主成分とするナノ粒子である、
前記ポリアルキレングリコール構造を有する二官能（メタ）アクリレート（Ｃ）がポリエチレングリコールジ（メタ）アクリレート又はエトキシ変性ビスフェノールＡジ（メタ）アクリレートである、
硬化後の屈折率が１．６０以上である、
前記活性エネルギー線硬化型樹脂組成物の２５℃における粘度が２０００ｍＰａ・ｓ以下である、
前記活性エネルギー線硬化型樹脂組成物の硬化物のガラス転移温度（Ｔｇ）が２０℃以下である。
また、本願は、上記活性エネルギー線硬化型樹脂組成物の硬化物及びこの硬化物からなるレンズシートである。
【発明の効果】
【０００６】
本発明の活性エネルギー線硬化型樹脂組成物によれば、光学用途に用いられる光学シート等に必要とされる種々の特性のバランスを図ることができ、光学部材として高性能な硬化物を提供することができる。
【発明を実施するための形態】
【０００７】
本願の活性エネルギー線硬化型樹脂組成物は、主として、
金属酸化物ナノ粒子（Ａ）、
フェノキシベンジル（メタ）アクリレート類（Ｂ）及び
（ポリ）アルキレングリコール構造を有する二官能（メタ）アクリレート（Ｃ）を含有する。
なお、本明細書においては、（メタ）アクリレートとは、アクリレート及びメタクリレートの双方を意味する。また、以下に例示する成分はいずれも、単独で又は２種以上を組み合わせて用いてもよい。
【０００８】
（Ａ）金属酸化物ナノ粒子
金属酸化物微粒子としては、例えば、粒子径が５ｎｍ〜５０ｎｍのものを使用することが適しており、なかでも、５ｎｍ〜２０ｎｍが好ましく、１０ｎｍ〜２０ｎｍがより好ましい。これにより、樹脂組成物の屈折率を調整することが可能となる。金属酸化物粒子の粒子径は、各種電子顕微鏡観察によって得られた画像を処理することにより得られる平均粒子径により評価することができる。例えば、金属酸化物粒子を透過型電子顕微鏡（ＴＥＭ）、電界放射型透過電子顕微鏡（ＦＥ−ＴＥＭ）、電界放射型走査電子顕微鏡（ＦＥ−ＳＥＭ）等で拡大観察し、無作為に１００個の粒子を選択してその長軸方向の長さを測定し、その算術平均を求めることで決定することができる。
【０００９】
金属酸化物粒子は、球状、粒状、楕円球状、立方体状、直方体状、ピラミッド状、針状、柱状、棒状、筒状、りん片状、板状、薄片状等のいずれの形状でもよい。
金属酸化物微粒子としては、酸化ケイ素、酸化ジルコニウム、酸化チタン、酸化亜鉛、五酸化アンチモン、酸化スズ、酸化アルミニウム、酸化インジウム、インジウムスズ酸化物、酸化第二鉄、酸化セリウム、酸化イットリウム、酸化マンガン、酸化ホロミウム、酸化銅、酸化ビスマス、酸化コバルト、四三酸化コバルト、四三酸化鉄、酸化マグネシウム、酸化ランタン、酸化プラセオジム、酸化ネオジム、酸化サマリウム、酸化ユウロビウム、酸化ガドリニウム、酸化テルビウム、酸化ジスプロシウム、酸化エルビウム、酸化ツリウム、酸化イッテルビウム、酸化ルテチウム、酸化スカンジウム、五酸化タンタル、五酸化ニオブ、酸化イリジウム、酸化ロジウム、酸化ルテニウム及びこれらを結合させた複合酸化物を主成分とするナノ粒子が挙げられる。なかでも、酸化ジルコニウム、酸化チタンを主成分とするナノ粒子が好ましく、酸化ジルコニウムを主成分とするナノ粒子がより好ましい。ここで主成分とは、金属酸化物微粒子において最大重量を占める成分を意味する。
【００１０】
金属酸化物ナノ粒子は、表面処理されていてもよい。表面処理は、公知の方法で行うことができる。例えば、シランカップリング剤、重合性官能基を有するイソシアネート化合物、有機スルホニルオキシ基を有する化合物、カルボキシル基を有する化合物等で表面処理したものが挙げられる。なお、表面処理された金属酸化物ナノ粒子とは、金属酸化物微粒子の表面に存在する水酸基によって、上述した化合物におけるアルコキシ基、イソシアネート基、スルホニル基、カルボキシル基等が化学結合するか、水素原子又はカチオン性原子とともに塩を形成して、その表面に物理的に付着した状態の双方を意味する。
【００１１】
活性エネルギー線硬化型樹脂組成物において、（Ａ）成分の含有量は、得ようとする特性のバランスによって適宜調整することができる。例えば、（Ａ）〜（Ｃ）成分の総重量に対して２０重量％以上７０重量％以下が好ましく、３０重量％以上７０重量％以下がより好ましく、３０重量％以上６０重量％以下がさらに好ましい。
【００１２】
（Ｂ）フェノキシベンジル（メタ）アクリレート類
フェノキシベンジル（メタ）アクリレート類は、式（１）で表される構造を有する化合物である。
0006022094.tif 000002
（式中、Ｒは水素原子又はメチル基を表し、ａは０〜４の整数を表す。）
式（１）で表される化合物としては、具体的には、
0006022094.tif 000003
等が挙げられる。なかでも、ｏ位又はｍ位置換体であるフェノキシベンジル（メタ）アクリレート化合物、特に、式（Ｂ−１）の化合物が好ましく、ｍ位置換体であるフェノキシベンジル（メタ）アクリレート化合物がより好ましい。
これらの化合物は、粘度が低く、屈折率が比較的高い。また、これらの化合物を用いる場合には、活性エネルギー線硬化型樹脂組成物の硬化物自体に外力が付加されて形状が変化したとしても、自己形状を復元し得る優れた復元性を付与することができる。
【００１３】
活性エネルギー線硬化型樹脂組成物において、（Ｂ）成分の含有量は、得ようとする特性のバランスによって適宜調整することができるが、（Ａ）〜（Ｃ）成分の総重量に対して５重量％以上６０重量％以下が好ましく、１０重量％以上６０重量％以下がより好ましく、１０重量％以上５５重量％以下がさらに好ましい。
【００１４】
（Ｃ）（ポリ）アルキレングリコール構造を有する二官能（メタ）アクリレート
（ポリ）アルキレングリコール構造を有する二官能（メタ）アクリレートとしては、炭素数１〜１０のアルキレングリコール構造を有する化合物が挙げられ、好ましくは、炭素数２〜４のアルキレングリコール構造を有する化合物が挙げられる。この化合物におけるアルキレングリコールの数は、２〜２０が挙げられ、５〜１５が好ましい。アルキレングリコール構造は、同一分子において、単独又は２種以上を組み合わせた構造のいずれでもよい。
【００１５】
また、（ポリ）アルキレングリコール構造を有する二官能（メタ）アクリレートは、（ポリ）アルキレングリコール構造及び２つの（メタ）アクリレートに加えて、エーテル結合を介した、炭素数１〜６のアルカンジイル基、２価の炭素数３〜１０の環状炭化水素基（芳香族炭化水素基及び脂環式炭化水素基）、これらを組み合わせた基に等をさらに有していてもよい。
アルカンジイル基としては、メチレン、エチレン、ｎ−プロピレン、イソプロピレン、ｎ−ブチレン、イソブチレン、tert−ブチレン、sec−ブチレン、ｎ−ペンチレン、２−メチルブチレン、３−メチルブチレン、２−エチルプロピレン、ｎ−ヘキシレン、２−メチルペンチレン、３−メチルペンチレン、２−エチルブチレン、３−エチルブチレン等が挙げられる。
芳香族炭化水素基としては、ベンゼン、トルエン、キシレン、ナフタリン等から水素原子を２個取り除いた基が挙げられる。
脂環式炭化水素基としては、シクロプロパン、シクロブタン、シクロペンタン、シクロヘキサン等から水素原子を２個取り除いた基が挙げられる。
【００１６】
（ポリ）アルキレングリコール構造を有する二官能（メタ）アクリレートとしては、ポリメチレングリコールジ（メタ）アクリレート、ポリエチレングリコールジ（メタ）アクリレート、ポリプロピレングリコールジ（メタ）アクリレート、ポリテトラメチレングリコールジ（メタ）アクリレート、ポリメチレンポリエチレングリコールジ（メタ）アクリレート、ポリプロピレンポリエチレングリコールジ（メタ）アクリレート、メトキシ変性ビスフェノールＡジ（メタ）アクリレート、エトキシ変性ビスフェノールＡジ（メタ）アクリレート、プロポキシ変性ビスフェノールＡジ（メタ）アクリレート、メトキシエトキシ変性ビスフェノールＡジ（メタ）アクリレート、プロポキシエトキシ変性ビスフェノールＡジ（メタ）アクリレート等が挙げられる。なかでも、ポリエチレングリコールジ（メタ）アクリレート又はエトキシ変性ビスフェノールＡジ（メタ）アクリレートが好ましい。
【００１７】
この化合物は、比較的粘度が高く、分子量が大きくなると、分子量あたりのアクリロイル基の含有量が小さくなるために、硬度が低くなる傾向がある。よって、この化合物の数平均分子量（ゲルパーミエーションクロマトグラフによるポリスチレン換算値）は、例えば、２００〜２０００程度が挙げられ、５００〜１０００程度が好ましい。
また、この化合物は、ポリアルキレンオキサイドの付加モル数が大きくなると、柔軟性及び／又は復元性が向上する傾向がある。従って、これらの付加モル数は、２〜２０程度が好ましく、５〜１５程度がより好ましい。
【００１８】
活性エネルギー線硬化型樹脂組成物において、（Ｃ）成分の含有量は、得ようとする特性のバランスによって適宜調整することができるが、（Ａ）〜（Ｃ）成分の総重量に対して１重量％以上３０重量％以下程度が好ましく、５重量％以上３０重量％以下程度がより好ましい。
【００１９】
本発明の活性エネルギー線硬化型樹脂組成物には（Ａ）〜（Ｃ）成分以外の（メタ）アクリレート化合物を含んでいてもよい。このような化合物としては、単官能および二官能以上の（メタ）アクリレートが挙げられる。
【００２０】
単官能（メタ）アクリレートとしては、例えば、ｎ−ブチル（メタ）アクリレート、イソブチル（メタ）アクリレート、ｔｅｒｔ−ブチル（メタ）アクリレート、ｎ−ペンチル（メタ）アクリレート、ｎ−ヘキシル（メタ）アクリレート、ｎ−オクチル（メタ）アクリレート、イソオクチル（メタ）アクリレート、２−エチルヘキシル（メタ）アクリレート、ベンジル（メタ）アクリレート、フェノキシエチル（メタ）アクリレート、フェノキシジエチレングリコール（メタ）アクリレート、グリシジル（メタ）アクリレート、モルホリン（メタ）アクリレート、２−ヒドロキシエチル（メタ）アクリレート、２−ヒドロキシプロピル（メタ）アクリレート、４−ヒドロキシブチル（メタ）アクリレート、ジエチレングリコールモノ（メタ）アクリレート、トリエチレングリコールモノ（メタ）アクリレート、ジプロピレングリコールモノ（メタ）アクリレート、２−メトキシエチル（メタ）アクリレート、メトキシジエチレングリコール（メタ）アクリレート、メトキシトリエチレングリコール（メタ）アクリレート、メトキシポリエチレングリコール（メタ）アクリレート、２−ブトキシエチル（メタ）アクリレート、ブトキシトリエチレングリコール（メタ）アクリレート、２−エトキシエチル（メタ）アクリレート、２−（２−エトキシエトキシ）エチル（メタ）アクリレート、エトキシポリエチレングリコール（メタ）アクリレート、４−ノニルフェノキシエチレングリコール（メタ）アクリレート、
テトラヒドロフルフリル（メタ）アクリレート、カプロラクトン変性テトラヒドロフルフリル（メタ）アクリレート、シクロヘキシル（メタ）アクリレート、イソボルニル（メタ）アクリレート、２−ヒドロキシ−３−フェノキシプロピル（メタ）アクリレート、シクロヘキシル（メタ）アクリレート、シクロヘキシルメチル（メタ）アクリレート、シクロヘキシルエチル（メタ）アクリレート、ジシクロペンタニル（メタ）アクリレート、ジシクロペンタニロキシエチル（メタ）アクリレート、ジシクロペンテニル（メタ）アクリレート、ジシクロペンテニロキシエチル（メタ）アクリレート、ｏ−フェニルフェノキシエチル（メタ）アクリレート、エトキシ化Ｏ−フェニルフェノールアクリレート、ベンジルオキシアクリレート等が挙げられる。
【００２１】
二官能（メタ）アクリレートとしては、例えば、エチレングリコールジ（メタ）アクリレート、プロピレングリコールジ（メタ）アクリレート、ブチレングリコールジ（メタ）アクリレート、１，４−ブタンジオールジ（メタ）アクリレート、１，６−ヘキサンジオールジ（メタ）アクリレート、１，９−ノナンジオールジ（メタ）アクリレート、ネオペンチルグリコールジ（メタ）アクリレート、ビスフェノキシエタノールフルオレンジ（メタ）アクリレート、ジシクロペンタニルジ（メタ）アクリレート、グリセロールジ（メタ）アクリレート、ネオペンチルグリコールヒドロキシピバリン酸エステルジ（メタ）アクリレート、カプロラクトン変性ヒドロキシピバリン酸ネオペンチルグリコールジ（メタ）アクリレート、テトラブロモビスフェノールＡジ（メタ）アクリレート、ヒドロピバルアルデヒド変性トリメチロールプロパンジ（メタ）アクリレート、１，４−シクロヘキサンジメタノールジ（メタ）アクリレート９，９−ビス（４−アクリロキシエトキシフェニル）−フルオレン等の特開２０１０−２４８３５８号公報に記載されているフルオレン骨格を有するジ（メタ）アクリレート等が挙げられる。
【００２２】
この活性エネルギー線硬化型樹脂組成物は、本来の機能を損なわない限り、当該分野で公知の添加剤を含有させてもよい。添加剤としては、光重合開始剤／重合開始剤、希釈剤、金属酸化物微粒子、レベリング剤、潤滑性付与剤、その他の樹脂等が挙げられる。
【００２３】
光重合開始剤としては、例えば、ヒドロキシシクロヘキシルフェニルケトン、シクロヘキシルフェニルケトン、１−フェニル−２−ヒドロキシ−２−メチルプロパン−１−オン、２，２−ジメトキシ−２−フェニルアセトフェノン、べンゾフェノン、２−メチル［４−（メチルチオ）フェニル］−２−モルフォリノ−１−プロパノン、２−ヒドロキシ−２−メチル−１−フェニルプロパン−１−オン、１−（４−イソプロピルフェニル）−２−ヒドロキシ−２−メチルプロパン−１−オン、４−（２−ヒドロキシエトキシ）フェニル−（２−ヒドロキシ−２−プロピル）ケトン、４−（２−アクリロイルオキシエトキシ）フェニル−（２−ヒドロキシ−２−プロピル）ケトン、４−（２−メタクリロイルオキシエトキシ）フェニル−（２−ヒドロキシ−２−プロピル）ケトン、２，４，６−トリメチルべンゾイルジフェニルフォスフィンオキサイドが挙げられる。
光重合開始剤は、（Ａ）〜（Ｃ）成分１００重量部に対して、０．１〜２０重量部程度含有させることが好ましく、１〜１０重量部がより好ましい。
【００２４】
希釈剤としては、アルキレングリコールのモノアルキルエーテル類、アルキルアルコール類、アルキレングリコールモノアルキルアルコールのアルキルカルボン酸エステル類、ケトン類、アルキルアルコールのアルキルカルボン酸エステル類等が挙げられる。これらは、例えば、特開２００４−４３７９０号に記載のものが例示される。
【００２５】
レベリング剤及び潤滑性付与剤としては、例えば、ポリオキシアルキレンとポリジメチルシロキサンとの共重合体、ポリオキシアルキレンとフルオロカーボンとの共重合体等が挙げられる。
その他の樹脂としては、例えば、ポリウレタン樹脂、ポリエピスルフィド樹脂、ポリメチルメタクリレート（ＰＭＭＡ）のような（メタ）アクリル系重合体、アリル系重合体、ジエチレングリコールビスアリルカーボネート、ポリカーボネート、ＭＳ樹脂、環状ポリオレフィン等各種合成樹脂が挙げられる。
その他の樹脂を含む場合、その他の樹脂は、（Ａ）〜（Ｃ）成分１００重量部に対して、０．１〜１０重量部程度含有させることが好ましく、０．５〜５重量部がより好ましい。
【００２６】
また、ビス（１，２，２，６，６−ペンタメチル−４−ピペリジル）セバケート、ビス（２，２，６，６−テトラメチル−４−ピペリジル）セバケート、テトラ（１，２，２，６，６−ペンタメチル−４−ピペリジル）−１，２，３，４−ブタンテトラカルボン酸エステル等の１，２，２，６，６−ペンタメチル−４−ピペリジル残基を有するヒンダードアミン系光安定剤；テトラキス〔メチレン−３−（３，５−ジ−ｔ−ブチル−４−ヒドロキシフェニル）プロピオネート〕メタン、ｎ−オクチル−３−（３，５−ジ−ｔ−ブチル−４−ヒドロキシフェニル）プロピオネート、４，４’−チオビス（３−メチル−６−ｔ−ブチルフェノール）等のヒンダードフェノール系あるいはジトリデシル−３，３’−チオジプロピオネート、ジラウリル−３，３’−チオジプロピオネート、ビス〔２−メチル−４−｛３−ｎ−アルキル（Ｃ１２またはＣ１４）チオプロピオニルオキシ｝−５−ｔ−ブチルフェニル〕スルフィド等の硫黄系等の３，５−ジ−ｔ−ブチル−４−ヒドロキシフェニル残基あるいは３−メチル−６−ｔ−ブチルフェニル残基を有する酸化防止剤；亜リン酸エステル系の脱色剤；シリコーンオイル等の消泡剤；シランカップリング剤；難燃剤；充填剤；艶消し剤；光増感剤；紫外線吸収剤；帯電防止剤；離型剤等の当該分野で公知の添加剤を配合してもよい。
【００２７】
活性エネルギー線硬化型樹脂組成物は、種々の方法によって調製することができる。例えば、分散液に分散された金属酸化物ナノ粒子（Ａ）に、フェノキシベンジル（メタ）アクリレート類（Ｂ）及び（ポリ）アルキレングリコール構造を有する二官能（メタ）アクリレート（Ｃ）、任意に添加剤を添加し、混合する方法、さらにこの混合物における水又は共溶媒（使用する場合）を蒸発除去することにより、粒子を（Ｂ）及び（Ｃ）成分中に分散させる方法、粉末状態の金属酸化物ナノ粒子、任意に添加剤を、直接（Ｂ）及び（Ｃ）成分中に分散させる方法等が挙げられる。
【００２８】
このようにして組成された活性エネルギー線硬化型樹脂組成物は、２５℃における粘度が２０００ｍＰａ・ｓ以下であり、さらに、１０００ｍＰａ・ｓ以下であることが好ましい。このような粘度とすることにより、室温において取り扱い及び加工性を向上させることができる。
【００２９】
活性エネルギー線硬化型樹脂組成物の硬化物のガラス転移温度（Ｔｇ）は、２０℃以下であることが好ましく、１４℃以下であることがより好ましい。このようなＴｇとすることにより、室温で柔軟かつ復元性の良好な物性を得ることができ、耐スクラッチ性、耐衝撃性の良好な塗膜となる。Ｔｇの調整は、例えば、原料成分の配合比により、任意に調整することができる。
【００３０】
さらに、活性エネルギー線硬化型樹脂組成物の硬化物の屈折率は、２５℃で１．６０以上であることが適しており、１．６２以上であることが好ましい。屈折率は、例えば、アッベ屈折率計にて測定することができる。このような屈折率にすることにより、正面輝度等をより向上させることができる。なお、このような屈折率の調整は、例えば、原料成分の配合比により、任意に調整することができる。
【００３１】
本発明の活性エネルギー線硬化型樹脂組成物は、紫外線、放射線、赤外線、Ｘ線、電子線の活性エネルギー線、特に紫外線を照射することにより硬化させることができ、硬化物を得ることができる。ここで、硬化物としては、かならずしも特定の形状に成形加工したもののみならず、種々の形態を有するものが包含される。例えば、レンズと基材との間に活性エネルギー線硬化型樹脂組成物を流し込み、活性エネルギー線を照射して硬化させ、特定の形状に成形したものも包含される。
活性エネルギー線の光源としては、例えば、キセノンランプ、カーボンアーク、殺菌灯、紫外線用蛍光灯、複写用高圧水銀灯、中圧水銀灯、高圧水銀灯、超高圧水銀灯、無電極ランプ、メタルハライドランプ、走査型又はカーテン型電子線加速路による電子線等を挙げることができる。
このような光源を用いて硬化させる場合、活性エネルギー線照射量は３００〜３０００ｍＪ／ｃｍ2程度が適している。なお、樹脂組成物を十分に硬化させるために、紫外線等の活性エネルギー線を照射することが好ましい。
【００３２】
本発明の硬化物としては、プラスチックレンズ等のような成形物が挙げられる。
成形物の作製法としては、ポリ塩化ビニル、エチレン酢酸ビニル共重合体等からなるガスケットと所望の形状の２つの鋳型の間に、樹脂組成物を注入した後、紫外線等の活性エネルギー線を照射して本発明の樹脂組成物を硬化させ、硬化物を型より剥離する方法等が挙げられる。
【００３３】
また、本発明の硬化物は、シート状に成形してもよい。シートの形成は、当該分野で公知の方法、例えば、押し出し成形等、あるいは、適当な基材上に、上述した方法を用いて塗布膜を形成し、硬化させた後に基材を剥離する方法等が例示される。
なお、後述するように、レンズシート、プリズムシート等の光学シートとする場合には、例えば、硬化後の厚みが０．０１μｍ〜１０ｍｍ程度とすることが適しており、０．０１〜１０００μｍ程度とすることが好ましく、０．０１〜１００μｍ程度とすることがより好ましい。
【００３４】
さらに、本発明の硬化物は、基材に対する積層層として形成してもよい。具体的には、基材に、刷毛塗り、バーコーター、アプリケーター、ロールコーターあるいはローラーブラシ等により直接塗布する方法、エアースプレーまたはエアーレススプレー塗装機等によるスプレー塗布法、シャワーコーターまたはカーテンフローコーター等により流し塗りする方法（フローコート）、浸漬法、キャスティング法、スピンコート法を用いる方法などによって、積層することができる。
基材としては、ポリエチレンテレフタレート（ＰＥＴ）、ポリエチレンナフテート（ＰＥＮ）などのポリエステル樹脂、ポリウレタン樹脂、ポリエピスルフィド樹脂、ポリメチルメタクリレート（ＰＭＭＡ）のような（メタ）アクリル系重合体、アリル系重合体、ジエチレングリコールビスアリルカーボネート、ポリカーボネート、ＭＳ樹脂、環状ポリオレフィン、トリアセチルセルロース（ＴＡＣ）等各種合成樹脂からなる基材が挙げられる。基材は、平板状、曲板状、フィルム状等のいずれの形状であってもよい。
【００３５】
このように、本発明の活性エネルギー線硬化型樹脂組成物は、任意な形状に硬化させることにより、例えば、プリズムレンズシート、非球面レンズ、フレネルレンズ、レンチキュラーレンズ、眼鏡レンズ、液晶ディスプレイ用パネル及びカラーフィルター用保護膜、光ディスク用コーティング剤及び接着剤、光ファイバー用コア材及びクラッド材、光ファイバー接続用接着剤、光導波路用コア材及びクラッド材等の種々の物品に応用することが可能である。
【００３６】
以下に、本発明の活性エネルギー線硬化型樹脂組成物及び硬化物の実施例により、本発明を具体的に説明するが、本発明はこれらに限定されるものではない。
【００３７】
実施例及び比較例
表１に示した成分を、所定の比率で均一になるまで混合・攪拌し、溶剤を蒸発させて、除去する方法により、活性エネルギー線硬化型樹脂組成物を得た。なお、表における成分の単位は重量部で表した。
【００３８】
得られた活性エネルギー線硬化型樹脂組成物をガラス板上に膜厚が１００μｍになるよう塗布し、基材として未処理ＰＥＴフィルム（東レ（株）製ルミラー）を接着させ、更にその上から高圧水銀ランプで１０００ｍＪ／ｃｍ２の照射量の紫外線を照射して硬化させた。その後、樹脂硬化膜のみを剥離して、屈折率測定およびＴｇ測定用の硬化物を得た。
【００３９】
プリズム形状の型の上に膜厚が５０μｍになるように塗布し、その上に基材として易接着処理ＰＥＴフィルム（東洋紡績（株）コスモシャインＡ４１００）を接着させ、更にその上から高圧水銀ランプで１０００ｍＪ／ｃｍ２の照射量の紫外線を照射して硬化させた。その後、金型より剥離して、本発明の硬化物を得た。
【００４０】
各樹脂組成物について、以下の評価を行った。
密着性：プリズム形状の型の上に膜厚が５０μｍになるように塗布し、その上に基材として易接着処理ＰＥＴフィルム（東洋紡績（株）コスモシャインＡ４１００を接着させ、更にその上から高圧水銀ランプで１０００ｍＪ／ｃｍ２の照射量の紫外線を照射して硬化させた後、金型より剥離してテストピースを作成し、ＪＩＳ  Ｋ５６００−５−６に準じた碁盤目セロハンテープ剥離試験を行った。評価結果は０〜２を○とし、３〜５を×とした。
屈折率：硬化した活性エネルギー線硬化型樹脂組成物を、アッベ屈折率計（ＤＲ−Ｍ２：（株）アタゴ製）にて５８９ｎｍ波長（Ｄ線）における屈折率を測定した。
粘度：活性エネルギー線硬化型樹脂組成物を、ビスメトロン粘度計（ＶＤＡ２：芝浦システム（株）製）にて測定した。
【００４１】
耐スクラッチ性：プリズム形状の型の上に膜厚が５０μｍになるように塗布し、その上に基材として易接着処理ＰＥＴフィルム（東洋紡績（株）コスモシャインＡ４１００を接着させ、更にその上から高圧水銀ランプで１０００ｍＪ／ｃｍ２の照射量の紫外線を照射して硬化させた後、金型より剥離して得られたテストピースの上にガラス棒を当て、横方向に引きずった時の、傷のつき方を観察した。
○：傷がつかず、外観に問題がない状態
×：傷がつき、外観に問題がある状態
【００４２】
耐衝撃性：プリズム形状の型の上に膜厚が５０μｍになるように塗布し、その上に基材として易接着処理ＰＥＴフィルム（東洋紡績（株）コスモシャインＡ４１００を接着させ、更にその上から高圧水銀ランプで１０００ｍＪ／ｃｍ２の照射量の紫外線を照射して硬化させた後、金型より剥離してテストピースを得た。２ｍｍ厚みのアクリル板（三菱レイヨン（株）アクリライト）の上に、得られたテストピース、アクリル板の順に載せ、２０ｃｍの高さから直径６０ｍｍφ、重さ１３０ｇｆのアクリル樹脂製の球を落下させた。表面のアクリル板を取り外し、テストピースの落下部分の痕のつき方を観察した。
○：痕がつかず、外観に問題がない状態
×：痕がみえ、時間が経過しても消えず、外観に問題がある状態
【００４３】
硬化後のガラス転移温度（Ｔｇ）：得られた活性エネルギー線硬化型樹脂組成物をガラス板上に膜厚が１００μｍになるよう塗布し、基材として未処理ＰＥＴフィルム（東レ（株）製ルミラー）を接着させ、更にその上から高圧水銀ランプで１０００ｍＪ／ｃｍ２の照射量の紫外線を照射して硬化させた後、樹脂硬化膜のみを剥離してテストピースを得た。得られたテストピースを動的粘弾性測定装置（ＴＡインスツルメンツ社製  Ｑ８００）を用いて、引張正弦波、１Ｈｚの周波数、毎分５℃の昇温速度で測定した。得られた結果の貯蔵弾性率と損失弾性率との損失正接（ｔａｎδ）の極大時温度をＴｇとした。
【００４４】
【表１】
0006022094.tif 000004
0006022094.tif 000005
【００４５】
なお、表１の成分は、以下のとおりである。
（Ａ）成分：商品名ジルコスターＺＰ−１５３Ａ（株式会社日本触媒製、ナノ酸化ジルコニウムメチルエチルケトン分散液（固形分７０％））
（Ｂ）成分１：商品名ライトアクリレートＰＯＢ−Ａ（共栄社化学株式会社製、ｍ−フェノキシベンジルアクリレート）
0006022094.tif 000006
（ｂ）成分１：商品名ＮＫエステルＡ−ＬＥＮ−１０(新中村化学工業株式会社製、エトキシ化Ｏ−フェニルフェノールアクリレート）
（ｂ）成分２：商品名ライトアクリレートＰＯ−Ａ（共栄社化学株式会社製、フェノキシエチルアクリレート）
【００４６】
（Ｃ）成分１：商品名ライトアクリレート１４ＥＧ−Ａ（共栄社化学株式会社製、ポリエチレングリコールジアクリレート  ｎ＝１４）
（Ｃ）成分２：商品名ライトアクリレートＢＰ−１０ＥＡ（共栄社化学株式会社製、エトキシ化ビスフェノールＡジアクリレート  付加モル数は合計１０モル）
（Ｃ）成分３：商品名エポキシエステル３０００Ａ（共栄社化学株式会社製、ビスフェノールＡジグリシジルエーテルとアクリル酸との反応生成物）
【００４７】
（Ｄ）成分：商品名イルガキュア１８４（ＢＡＳＦ社製、１−ヒドロキシシクロヘキシルフェニルケトン）
【００４８】
表１から、実施例は、比較例に対して、耐スクラッチ性及び耐衝撃性、屈折率、Ｔｇにおいてバランスを図ることができ、これらの特性の全てにおいて、意図する満足のいく結果を得ることができたことが確認された。また、粘度が比較的低く、加工しやすいことが確認された。
【産業上の利用可能性】
【００４９】
本発明の活性エネルギー線硬化型樹脂組成物は、上述したように、プリズムシート等の種々の光学用部材に応用することが可能である。
【要約】
【課題】光学用途に用いられる光学シート等に必要とされる種々の特性のバランスが図られた活性エネルギー線硬化型樹脂組成物及び硬化物を提供することを目的とする。
【解決手段】金属酸化物ナノ粒子（Ａ）、フェノキシベンジル（メタ）アクリレート類（Ｂ）及び（ポリ）アルキレングリコール構造を有する二官能（メタ）アクリレート（Ｃ）を含有することを特徴とする活性エネルギー線硬化型樹脂組成物、この活性エネルギー線硬化型樹脂組成物の硬化物及びこの硬化物からなるレンズシート。
【選択図】なし